(57)【要約】【課題】電子機器のキーパッドアセンブリを提供する。【解決手段】複数の発光素子３１０、３２０と、発光素子３１０、３２０から出射された光が進行する導光板１４０と、導光板１４０の上面に設けられて数字入力板１１０ａ及び文字入力板１１０ｂからなる複数のキーボタン１１０と、導光板１４０に設けられて光をキーボタン方向に反射する複数の反射パターン１４１と、複数の反射パターン１４１の下部に設けられた複数の突起１５０と、複数の突起１５０に対応する複数のスイッチ１６１が備えられたスイッチ基板１６０とを備え、キーボタン１１０の数字入力板１１０ａの下部には、発光素子３１０、３２０から出射される光波長の大きさによって選択的に反応して、光を多様な色相に変換させる第１光フィルター層１３１が設けられており、文字入力板１１０ｂの下部には、紫色光を遮断して白色光を通過させる第２光フィルター層１３２が設けられている電子機器のキーパッドアセンブリである。【選択図】図２
2008098160.tif 000002
【特許請求の範囲】
【請求項１】
複数の発光素子と、
前記発光素子から出射された光が進行する導光板と、
前記導光板の上面に設けられて数字入力板及び文字入力板からなる複数のキーボタンと、
前記導光板に設けられて光を前記キーボタン側に反射する複数の反射パターンと、
前記複数の反射パターンの下部に設けられた複数の突起と、
前記複数の突起に対応する複数のスイッチが備えられたスイッチ基板とを備える電子機器のキーパッドアセンブリにおいて、
前記キーボタンの数字入力板の下部には、前記発光素子から出射される光波長の大きさによって選択的に反応して、光を多様な色相に変換させる第１光フィルター層が設けられており、
前記文字入力板の下部には、紫色光波長を遮断して白色光を通過させる第２光フィルター層が設けられていることを特徴とする電子機器のキーパッドアセンブリ。
【請求項２】
前記第２光フィルター層は、
紫色光波長を吸収できる無機物粒子と白色を帯びる無機物粒子とを混合してなることを特徴とする請求項１に記載の電子機器のキーパッドアセンブリ。
【請求項３】
前記第２光フィルター層は、
酸化チタン(ＴｉＯ２)と三酸化ビスマス(Ｂｉ２Ｏ３)とが混合されてなることを特徴とする請求項２に記載の電子機器のキーパッドアセンブリ。
【請求項４】
前記酸化チタン(ＴｉＯ２)と三酸化ビスマス(Ｂｉ２Ｏ３）とは、１：１〜１：８の組成比で混合されていることを特徴とする請求項３に記載の電子機器のキーパッドアセンブリ。
【請求項５】
前記酸化チタン(ＴｉＯ２)と三酸化ビスマス(Ｂｉ２Ｏ３）との組成比が１：１である場合、前記第２光フィルター層の厚さは、３０μｍ以上であることを特徴とする請求項４に記載の電子機器のキーパッドアセンブリ。
【請求項６】
前記発光素子は、
第１発光素子と第２発光素子とからなり、前記第１発光素子から出射される光の中心波長は、３７０ｎｍ〜４５０ｎｍであり、前記第２発光素子から出射される光は、白色光であることを特徴とする請求項２に記載の電子機器のキーパッドアセンブリ。
【請求項７】
前記第１発光素子から出射される光の中心波長は、４００ｎｍ〜４２０ｎｍであることを特徴とする請求項６に記載の電子機器のキーパッドアセンブリ。
【請求項８】
前記第１光フィルター層は、
赤(Ｒ)、緑(Ｇ)及び青(Ｂ)色に発光する蛍光体からなり、前記第１発光素子から出射された光に反応して、それぞれの色を混合して多様な色を発光し、
前記第２発光素子から出射された白色光には無反応であって、白色光を発光することを特徴とする請求項６に記載の電子機器のキーパッドアセンブリ。
【請求項９】
前記第２光フィルター層は、
前記第１発光素子から出射された紫色光を遮断し、前記第２発光素子から出射された白色光を通過させて、前記文字入力板を白色光に照明することを特徴とする請求項６に記載の電子機器のキーパッドアセンブリ。
【発明の詳細な説明】
【技術分野】
【０００１】
本発明は、電子機器のキーパッドアセンブリに係り、さらに詳細には、キーボタンに複数の光波長の大きさに対応して選択的に発光または非発光の光遮断層を備える電子機器のキーパッドアセンブリに関する。
【背景技術】
【０００２】
一般的に、携帯用通信装置は、ユーザーが携帯しながら無線通信を行うことができる装置をいう。このような携帯用通信装置は、指を利用して押すことでデータを入力できるキーパッドをデータ入力装置として使用する。
【０００３】
図１は、従来のキーパッドアセンブリの一例を示す断面図である。
【０００４】
図１を参照すれば、キーパッドアセンブリ１０は、発光素子２０、発光素子２０から照射された光を案内する導光板３０、導光板３０の上面に設けられて数字及び文字面が印刷された複数のキーボタン４０、導光板３０の下面に複数のキーボタン４０に対応する位置にその下部側に突出するように設けられた複数の突起５０、複数のキーボタン４０に対応するように導光板３０に設けられて光をキーボタン４０側に光路変換させる複数の反射パターン３１、複数の突起５０に対応するように該複数の突起５０下に設けられた複数のドームスイッチ６１が設けられたスイッチ基板６０を備える。
【０００５】
発光素子２０から照射された光(Ｂ)は、導光板３０に沿って案内されて反射パターン３１で反射されてキーボタン４０側に進行するので、キーボタン４０の文字及び数字が照明される。
【０００６】
したがって、一つの発光素子２０と導光板３０とを利用して、複数のキーボタン４０全体を照明できるが、キーボタン４０に設けられた文字及び数字を区分して照明できない問題点がある。
【発明の開示】
【発明が解決しようとする課題】
【０００７】
本発明は、前記問題点を勘案したものであり、使用モードによって選択的に文字または数字を照明するために、光の特定波長の大きさによって発光または非発光する光フィルター層を備える電子機器のキーパッドアセンブリを提供することを目的とする。
【課題を解決するための手段】
【０００８】
前記目的を達成するために、本発明の電子機器のキーパッドアセンブリは、複数の発光素子と、前記発光素子から出射された光が進行する導光板と、前記導光板の上面に設けられて数字入力板及び文字入力板からなる複数のキーボタンと、前記導光板に設けられて光を前記キーボタン側に反射する複数の反射パターンと、前記複数の反射パターンの下部に設けられた複数の突起と、前記複数の突起に対応する複数のスイッチが備えられたスイッチ基板とを備える電子機器のキーパッドアセンブリにおいて、前記キーボタンの数字入力板の下部には、前記発光素子から出射される光波長の大きさによって選択的に反応して、光を多様な色相に変換させる第１光フィルター層が設けられており、前記文字入力板の下部には、紫色光を遮断して白色光を通過させる第２光フィルター層が設けられている。
【発明の効果】
【０００９】
本発明による電子機器のキーパッドアセンブリは、数字入力板と文字入力板とに異なる性質を有する光フィルター層を採用して、文字入力板に採用された光フィルター層は、紫色光を遮断して非発光とし、白色光を通過させて白色に照明することによって、選択モードによる視認性を向上させることができる。
【発明を実施するための最良の形態】
【００１０】
図２は、本発明による電子機器のキーパッドアセンブリの構成を示す平面図であり、図３は、図２に示すキーパッドアセンブリの第１発光素子を発光させた状態を示す断面図であり、図４は、図２に示すキーパッドアセンブリの第１発光素子を発光させた状態を示す平面図であり、図５は、図２に示すキーパッドアセンブリの第２発光素子を発光させた状態を示す断面図であり、図６は、図２に示すキーパッドアセンブリの第２発光素子を発光させた状態を示す平面図である。
【００１１】
図２及び図３を参照すれば、本発明による電子機器のキーパッドアセンブリは、キーパッド１００、発光素子３００、導光板１４０、複数のキーボタン１１０、第１光フィルター層１３１、第２光フィルター層１３２、第３光フィルター層１３３、複数の反射パターン１４１、複数の突起１５０、及び複数のスイッチ１６１が設けられたスイッチ基板１６０を備える。
【００１２】
キーパッド１００は、複数のキーボタン１１０を支持するものであり、その上側に複数のキーボタン１１０が所定間隔で設けられている。
【００１３】
発光素子３００は、光を照射するものであり、キーパッド１００の一側面に設けられており、第１発光素子３１０と第２発光素子３２０とを備える。
【００１４】
第１発光素子３１０の中心波長は、約３７０ｎｍ〜４５０ｎｍであり、４００ｎｍ〜４２０ｎｍであることが望ましい。各中心波長に対する波長の広さは、第１発光素子３１０として使われる光源の種類及び品質によって決定され、ＬＥＤの場合、一般的に中心波長に対して±１０ｎｍ〜±６０ｎｍでありうる。第１発光素子から放出される紫色は、第１発光素子の中心波長及び波長の広さによって変化でき、望ましくは、４００ｎｍ〜４２０ｎｍであり、広くは３７０ｎｍ〜４５０ｎｍでありうる。
【００１５】
第１発光素子３１０は、中心波長の大きさが４００ｎｍであるＬＥＤで構成されることが望ましい。これは、第１発光素子３１０の中心波長の大きさが４００ｎｍ以下である場合、短い波長によってキーパッド構造をなす部品の変質をもたらすことがあるためである。
【００１６】
第２発光素者３２０は、白色光を発光する。第１発光素子３１０と第２発光素子３２０とは、キーパッド１００を照明するモードによって選択的に発光する。発光素子３００は、ＬＥＤであることが望ましく、複数で形成されている。
【００１７】
導光板１４０は、発光素子３００から照射された光をキーパッド１００の下側に案内する。
【００１８】
複数のキーボタン１１０は、キーパッド１００の上側に設けられており、各キーボタン１１０は、数字入力板１１０ａと文字入力板１１０ｂとで構成される。複数のキーボタン１１０の図４中下側には、複数の特殊キーボタン１２０ａからなる特殊キーボタン１２０が設けられている。
【００１９】
第１フィルター層１３１、第２光フィルター層１３２、及び第３フィルター層１３３は、複数のキーボタン１１０及び複数の特殊キーボタン１２０に対応して、キーパッド１００と導光板１４０との間に設けられている。第１フィルター層１３１は、キーパッド１００の数字入力板１１０ａに対応するように設けられており、第２光フィルター層１３２は、キーパッド１００の文字入力板１１０ｂに対応するように設けられており、第３フィルター層１３３は、特殊文字ボタン１２０の特殊文字板１２０ａに対応するように設けられている。
【００２０】
第１フィルター層１３１は、赤(Ｒ)、緑(Ｇ)、及び青(Ｂ)色に発光する蛍光体からなり、これらの色を混合して他の色々な色に発光する。したがって、第１発光素子３１０及び第２発光素子３２０から照射される光の波長の大きさによって、互いに異なる色を発光できる。
【００２１】
第２光フィルター層１３２は、本発明の特徴に該当するものであり、第１発光素子３１０から放出される光源のうち、紫色光の波長の大きさに該当する光を遮断し、白色光には無反応であって光を通過させる特性を有する。このために、第２光フィルター層１３２は、紫色波長の大きさを吸収できる物質と白色光に対して白色を帯びる物質とからなることが望ましい。
【００２２】
図７は、酸化チタンと三酸化ビスマスの紫外線波長による吸収率を示すグラフである。
【００２３】
酸化チタン(ＴｉＯ２）は、４００ｎｍを超えると吸収率が低下するが、三酸化ビスマス(Ｂｉ２Ｏ３）は、４００ｎｍ〜４５０ｎｍでも良好な吸収率を維持していることが分かる。
【００２４】
第１発光素子３１０は、中心波長が４００ｎｍであって、３８０ｎｍ〜４２０ｎｍの波長範囲を有し、４００ｎｍ〜４２０ｎｍの波長による紫色光を発光するので、紫色光を遮断できる物質としては、三酸化ビスマス(Ｂｉ２Ｏ３)を使用することが望ましい。一方、三酸化ビスマス(Ｂｉ２Ｏ３）は、黄色を帯びているため、白色光が通過すれば、黄色を発光するので、白色光に対して反応せずに白色光を発光できる物質として酸化チタン(ＴｉＯ２)を使用する。
【００２５】
したがって、第２光フィルター層１３２は、紫色光を吸収できる物質（無機物粒子）として三酸化ビスマス(Ｂｉ２Ｏ３)を採用し、白色光に対して白色を帯びる物質（無機物粒子）として酸化チタン(ＴｉＯ２)を採用する。三酸化ビスマス(Ｂｉ２Ｏ３)と酸化チタン(ＴｉＯ２)とを混合すれば、三酸化ビスマス(Ｂｉ２Ｏ３)を単独で使用するときより黄色を帯びる傾向が弱まる。
【００２６】
本発明の特徴である紫色光を遮断し、白色光に無反応であることを具現するために、三酸化ビスマス(Ｂｉ２Ｏ３)と酸化チタン(ＴｉＯ２)との組成比が重要である。
【００２７】
このために、次のような実験を通じてその組成比を求めることができる。
【００２８】
バインダー、シクロヘキサノン、酸化チタン(ＴｉＯ２)、及び三酸化ビスマス(Ｂｉ２Ｏ３)を所定割合で混合し、３ローラーミルを利用して３〜５回圧延してペーストを作る。
【００２９】
これらの物質を混合する比率は、原子％で表示すれば、バインダー５０％、シクロヘキサノン２５％、酸化チタン(ＴｉＯ２)と三酸化ビスマス(Ｂｉ２Ｏ３）との混合物を２５％とする。この時、酸化チタン(ＴｉＯ２)と三酸化ビスマス(Ｂｉ２Ｏ３）との混合比率は、１：１または１：２とする。
【００３０】
このように混合されたペーストを用いて、シルクスクリーン印刷により第２光フィルター層を作った後、紫色光遮断特性及び白色光透過特性を評価する。
【００３１】
図８は、酸化チタン(ＴｉＯ２)と三酸化ビスマス(Ｂｉ２Ｏ３)とを１：１で混合した後、厚さを変えて光吸収スペクトルを測定したグラフである。厚さが増加するにつれて光吸収効率が高くなることが分かる。
【００３２】
図９Ａないし図９Ｄは、第２光フィルター層の組成比及び厚さによる紫色遮断効果を示すグラフである。
【００３３】
キーパッドに適用時の効果を説明するために、キーパッド１、２には、第１光フィルター層１３１として赤色蛍光体を印刷し、キーパッドＥ、Ｒ、Ｔ、Ｙには、黄緑色蛍光体を印刷し、＠、＄部分には、第２光フィルター層１３２を印刷しない場合(図９Ａ)、酸化チタン(ＴｉＯ２)と三酸化ビスマス(Ｂｉ２Ｏ３)とを１：１で混合して、１５μｍの厚さにした第２光フィルター層１３２を適用した場合(図９Ｂ)、酸化チタン(ＴｉＯ２)と三酸化ビスマス(Ｂｉ２Ｏ３)とを１：２で混合して、１５μｍの厚さにした第２光フィルター層１３２を適用した場合(図９Ｃ)、酸化チタン(ＴｉＯ２)と三酸化ビスマス(Ｂｉ２Ｏ３)とを１：２で混合して、３０μｍの厚さにした第２光フィルター層１３２を適用した場合(図９Ｄ)の実験結果を示すグラフである。
【００３４】
それぞれのグラフにおいて２番目及び４番目ピークが、第２光フィルター層１３２の紫色遮断効果を示す。
【００３５】
図９Ａを参照すれば、第２光フィルター層１３２を備えない場合２．２３ｃｄ／ｍ２の紫色光が透過することが分かり、図９Ｂを参照すれば、酸化チタン(ＴｉＯ２)と三酸化ビスマス(Ｂｉ２Ｏ３)とを１：１で混合して、１５μｍの厚さにした第２光フィルター層１３２を適用した場合、透光度は１．２ｃｄ／ｍ２であって、紫色遮断効果が現れることが分かる。図９Ｃを参照すれば、酸化チタン(ＴｉＯ２)と三酸化ビスマス(Ｂｉ２Ｏ３)とを１：２で混合し、厚さを１５μｍにした第２光フィルター層１３２を適用した場合、透光度は０．４４ｃｄ／ｍ２であって、紫色遮断効果が向上することが分かる。すなわち、酸化チタン(ＴｉＯ２)と三酸化ビスマス(Ｂｉ２Ｏ３）との厚さを同一にしても、三酸化ビスマス(Ｂｉ２Ｏ３）の比率を上昇させるほど紫色遮断効果が向上することがを分かる。
【００３６】
また、酸化チタン(ＴｉＯ２)と三酸化ビスマス(Ｂｉ２Ｏ３)とを１：２で混合し、厚さを３０μｍにした第２光フィルター層１３２を適用した場合、すなわち、第２光フィルター層１３２の厚さを増大させれば、透光度は、０．３１ｃｄ／ｍ２と紫色遮断効果が向上することが分かる。
【００３７】
したがって、第２光フィルター層１３２の厚さを増大させるか、または三酸化ビスマス(Ｂｉ２Ｏ３）の量を増加させることによって、第２光フィルター層１３２の光遮断効果を向上させることができる。携帯端末キーパッドの場合、ユーザーが感じる光遮断効果が重要であり、本発明の場合、第２光フィルター層１３２による透光度が１．０ｃｄ／ｍ２以下であれば、本発明の目的を達成できる。
【００３８】
図１０Ａは、第２光フィルター層１３２を適用しない場合の白色光透過度を示すグラフである。図１０Ｂは、酸化チタン(ＴｉＯ２)と三酸化ビスマス(Ｂｉ２Ｏ３)とを１：２で混合して、３０μｍの厚さにした第２光フィルター層１３２を適用した場合の白色光透過度を示すグラフである。
【００３９】
第２光フィルター層１３２を使用し、白色照明を照らす時、第２光フィルター層１３２を透過する白色光が黄色に見えるか、または他の色に見えれば、本発明の思想を具現できない。したがって、第２光フィルター層１３２を適用しない場合(図１０Ａ)、及び第２光フィルター層１３２として酸化チタン(ＴｉＯ２)と三酸化ビスマス(Ｂｉ２Ｏ３)とを１：２で混合して、３０μｍの厚さに適用した場合(図１０Ｂ）の白色光の色座標を分析することで、白色光透過特性を分析した。
【００４０】
本発明の場合、携帯端末機のユーザーが白色光が変わらなかったと感じることが重要であり、このように感じるためには、第２光フィルター層１３２を適用しない場合(図１０Ａ)、及び第２光フィルター層１３２として酸化チタン(ＴｉＯ２)と三酸化ビスマス(Ｂｉ２Ｏ３)とを１：２で混合して、３０μｍの厚さに適用した場合(図１０Ｂ）の白色光が、色座標上にＣＩＥ  ｘ：０．２５〜０．４０、  ＣＩＥ  ｙ：０．２５〜０．４の範囲内に全て位置していなければならない。
【００４１】
図１０Ａ及び図１０Ｂを参照すれば、第１光フィルター層１３１として蛍光体を適用した場合、白色品質に影響の無いことが分かり、第２光フィルター層１３２として酸化チタン(ＴｉＯ２)と三酸化ビスマス(Ｂｉ２Ｏ３)とを１：２で混合して、３０μｍの厚さにした場合、色座標は、ＣＩＥ  ｘ：０．２５〜０．４０、ＣＩＥ  ｙ：０．２５〜０．４の範囲内に全て位置していることによって、白色品質に問題が無いことが分かる。
【００４２】
表１は、第２光フィルター層１３２の組成比及び厚さを変化させながら、紫色遮断特性及び白色品質特性を実験した結果を示すものである。
【００４３】
【表１】
2008098160.tif 000003
【００４４】
本発明の特徴である紫色遮断特性及び白色品質特性を具現するためには、紫色遮断特性の場合、透光度は１．０ｃｄ／ｍ２以下である必要があり、白色品質は、色座標がＣＩＥ  ｘ：０．２５〜０．４０、ＣＩＥ  ｙ：０．２５〜０．４の範囲内に同時に位置している必要がある。
【００４５】
組成比及び厚さを異ならせる条件によって、紫色遮断特性は、透光度を測定し、白色品質は、色座標がＣＩＥ  ｘ：０．２５〜０．４０、ＣＩＥ  ｙ：０．２５〜０．４の範囲内に同時に位置しているか否かによって、同時に位置している場合には“良好”、そうでない場合には“不良”と表現した。
【００４６】
試料１の場合、第２光フィルター層１３２を使用しない場合、白色品質には問題がないが、紫色が透過することが分かり、試料２の場合、第２光フィルター層１３２として三酸化ビスマス(Ｂｉ２Ｏ３)のみ使用する場合、紫色遮断特性は良好であるが、白色品質に問題があることが分かる。
【００４７】
三酸化ビスマス(Ｂｉ２Ｏ３)に酸化チタン(ＴｉＯ２)を１：１の組成比以上に混合し、厚さを３０μｍにした(試料７)の場合、紫色遮断特性及び白色品質が同時に満足されることが分かる。
【００４８】
酸化チタン(ＴｉＯ２)と三酸化ビスマス(Ｂｉ２Ｏ３）との組成比を１：１から１：２、１：４、１：８に増大させる場合、紫色遮断特性及び白色品質を同時に満足するが、組成比を１：５０に増大させる場合、酸化チタン(ＴｉＯ２)に比べて三酸化ビスマス(Ｂｉ２Ｏ３）の量が多すぎて、紫色遮断特性は良好であるが、白色光品質に問題があることが分かる。
【００４９】
前述したバインダー（ｂｉｎｄｅｒ）、シクロヘキサノン、酸化チタン(ＴｉＯ２)、及び三酸化ビスマス(Ｂｉ２Ｏ３）の混合比率も、前述した比率に限定されるものではなく、多様な比率が適用されうる。
【００５０】
第３フィルター層１３３は、第１光フィルター層１３１と同様に設けられて、第１発光素子３１０及び第２発光素子３２０から照射される光の波長の大きさによって異なる色を発光できる。
【００５１】
複数の反射パターン１４１は、複数のキーボタン１１０及び特殊文字ボタン１２０に対応するように導光板１４０に設けられて、導光板１４０に案内されて進行する光路を変更して、キーボタン１１０及び特殊文字ボタン１２０側に向かわせる。
【００５２】
複数の突起１５０は、複数のキーボタン１１０及び特殊文字ボタン１２０に対応するように、導光板１４０の下側に設けられている。突起１５０は、キーボタン１１０及び特殊文字ボタン１２０をユーザーが押す時、スイッチ１６１と接触しながらスイッチ１６１をオン(ＯＮ)にする役割を行う。
【００５３】
スイッチ基板１６０は、導光板１４０の下部に設けられて、複数の突起１５０に対応するように設けられた複数のスイッチ１６１を備える。
【００５４】
のように構成される本発明による電子機器のキーパッドアセンブリの動作を図面を参照して説明する。
【００５５】
図２を参照すれば、キーボタン１１０と特殊文字ボタン１２０とが白色で表示されているが、暗い場所で第１発光素子３１０及び第２発光素子３２０がいずれもオフされた状態では、キーボタン１１０と特殊文字ボタン１２０とは照明されない。
【００５６】
図３及び図４を参照すれば、第１発光素子３１０がオンになって、中心波長の大きさが４００ｎｍであるＬＥＤを発光すれば、発生した光は、導光板１４０を通じて進行し、反射パターン１４１によってキーボタン１１０側に進行する。この時、第１光フィルター層１３１は、紫外線光によって反応しながら、数字入力板１１０ａが赤色に発光するように照明する。
【００５７】
一方、第２光フィルター層１３２は、三酸化ビスマス(Ｂｉ２Ｏ３)が紫色光を吸収するので、紫色光は、第２光フィルター層１３２を通過できない。したがって、文字入力板１１０ｂは、照明されない。
【００５８】
したがって、第１発光素子３１０がオンになった場合には、数字入力板１１０ａのみがピンク色（赤色）に照明され、文字入力板１１０ｂは照明されない。一方、第３光フィルター層１３３も第１光フィルター層１３１と同様に照明されるので、全体的には、数字文字板１１０ａと特殊文字板１２０ａとが照明される。このような場合は、電話番号を入力する場合または数字のみを入力する場合に使われる照明モードである。
【００５９】
図５及び図６を参照すれば、第２発光素子３２０がオンになって白色光を発光すれば、白色光は、導光板１４０を通じて進行し、反射パターン１４１によってキーボタン１１０側に進行する。この時、第１光フィルター層１３１は、白色光によって無反応であって、数字入力板１１０ａが白色に発光するように照明する。
【００６０】
一方、第２光フィルター層１３２は、三酸化ビスマス(Ｂｉ２Ｏ３)が白色光に対して反応せず、酸化チタン(ＴｉＯ２）が白色光によって白色を帯びるので、文字入力板１１０ｂは、白色に発光するように照明される。
【００６１】
したがって、第２発光素子３２０がオンになる場合には、数字入力板１１０ａと文字入力板１１０ｂとがいずれも白色に発光して照明される。このような場合は、文字と数字を利用して文字メッセージを送る場合に使われうる照明モードである。
【産業上の利用可能性】
【００６２】
本発明は、携帯用通信装置関連の技術分野に好適に用いられる。
【図面の簡単な説明】
【００６３】
【図１】従来のキーパッドアセンブリの一例を示す断面図である。
【図２】本発明による電子機器のキーパッドアセンブリの構成を示す平面図である。
【図３】図２に示すキーパッドアセンブリの第１発光素子を発光させた状態を示す断面図である。
【図４】図２に示すキーパッドアセンブリの第１発光素子を発光させた状態を示す平面図である。
【図５】図２に示すキーパッドアセンブリの第２発光素子を発光させた状態を示す断面図である。
【図６】図２に示すキーパッドアセンブリの第２発光素子を発光させた状態を示す平面図である。
【図７】酸化チタンと三酸化ビスマスの波長の大きさによる吸収率を示すグラフである。
【図８】酸化チタン(ＴｉＯ２)と三酸化ビスマス(Ｂｉ２Ｏ３)とを１：１で混合した後の厚さによる光吸収スペクトルを測定したグラフである。
【図９Ａ】第２光フィルター層の組成比及び厚さによる紫色遮断効果を示すたグラフである。
【図９Ｂ】第２光フィルター層の組成比及び厚さによる紫色遮断効果を示すたグラフである。
【図９Ｃ】第２光フィルター層の組成比及び厚さによる紫色遮断効果を示すたグラフである。
【図９Ｄ】第２光フィルター層の組成比及び厚さによる紫色遮断効果を示すたグラフである。
【図１０Ａ】第２光フィルター層を適用しない場合の白色光透過度を示すグラフである。
【図１０Ｂ】酸化チタン(ＴｉＯ２)と三酸化ビスマス(Ｂｉ２Ｏ３)とを１：２で混合して３０μｍの厚さにした第２光フィルター層を適用した場合の白色光透過度を示すグラフである。
【符号の説明】
【００６４】
１００  キーパッド、
１１０  キーボタン、
１１０ａ  数字入力板、
１１０ｂ  文字入力板、
１２０  特殊キーボタン、
１２０ａ  特殊文字板、
１３１  第１光フィルター層、
１３２  第２光フィルター層、
１３３  第３光フィルター層、
１４０  導光板、
１４１  反射パターン、
１５０  突起、
１６０  スイッチ基板、
１６１  スイッチ、
３００  発光素子、
３１０  第１発光素子、
３２０  第２発光素子。
【図１】
2008098160.tif 000004
【図２】
2008098160.tif 000005
【図７】
2008098160.tif 000006
【図９Ｂ】
2008098160.tif 000007
【図９Ｃ】
2008098160.tif 000008
【図３】
2008098160.tif 000009
【図４】
2008098160.tif 000010
【図５】
2008098160.tif 000011
【図６】
2008098160.tif 000012
【図８】
2008098160.tif 000013
【図９Ａ】
2008098160.tif 000014
【図９Ｄ】
2008098160.tif 000015
【図１０Ａ】
2008098160.tif 000016
【図１０Ｂ】
2008098160.tif 000017